(57)【特許請求の範囲】
【請求項１】
重量％で、銅（Ｃｕ）３４．５〜４３．０％及びシリコン（Ｓｉ）０．５〜２．８％を含有し、残部がアルミニウム（Ａｌ）及びその他の不可避不純物からなることを特徴とするスワッシュプレート。
【請求項２】
前記スワッシュプレートは、側面の外周面に沿って中心方向に複数のコアピンホールが設けられることを特徴とする請求項１に記載のスワッシュプレート。
【請求項３】
前記コアピンホールは、その直径が前記スワッシュプレートの厚さの１／２以下であることを特徴とする請求項２に記載のスワッシュプレート。
【請求項４】
前記スワッシュプレートは、Ａｌ２Ｃｕ初晶相及びＡｌ−Ａｌ２Ｃｕラメラ（ｌａｍｅｌｌａ）組織が形成されたことを特徴とする請求項１に記載のスワッシュプレート。
【請求項５】
前記スワッシュプレートは、前記Ａｌ２Ｃｕ初晶相の相分率が１０〜５０ｖｏｌ％であり、弾性係数が１２０ＧＰａ以上であることを特徴とする請求項４に記載のスワッシュプレート。
【請求項６】
重量％で、銅（Ｃｕ）３４．５〜４３．０％及びシリコン（Ｓｉ）０．５〜２．８％を含有し、残部がアルミニウム（Ａｌ）及びその他の不可避不純物からなるアルミニウム合金溶鋼を設ける準備過程と、
複数のコアピンが締結された金型を用いて前記アルミニウム合金溶鋼を鋳造してスワッシュプレートを形成させる鋳造過程と、
前記金型から前記コアピンを除去し、前記金型から前記スワッシュプレートを分離させる仕上げ過程とを含むことを特徴とするスワッシュプレートの製造方法。
【請求項７】
前記鋳造過程は重力鋳造または遠心鋳造方式で前記スワッシュプレートを形成することを特徴とする請求項６に記載のスワッシュプレートの製造方法。
【請求項８】
前記鋳造過程は５９５〜６２５℃の温度で鋳造することを特徴とする請求項６に記載のスワッシュプレートの製造方法。
【請求項９】
前記コアピンの厚さは前記スワッシュプレートの厚さの１／２以下であることを特徴とする請求項６に記載のスワッシュプレートの製造方法。
【請求項１０】
前記スワッシュプレートは、Ａｌ２Ｃｕ初晶相の相分率が１０〜５０ｖｏｌ％であり、弾
性係数が１２０ＧＰａ以上であることを特徴とする請求項６に記載のスワッシュプレート
の製造方法。
【発明の詳細な説明】
【技術分野】
【０００１】
本発明は、スワッシュプレート及びその製造方法に係り、より詳しくは、強度や耐摩耗特性などの物理的特性とともに、価格競争力及び重量節減効果に優れる固定型または可変型エアコンコンプレッサーなどに適用可能なスワッシュプレート及びその製造方法に関する。
【背景技術】
【０００２】
一般に、自動車空調装置に用いられているスワッシュプレート式圧縮機は、蒸発器から低圧の状態で排出される気体状態の冷媒を液化しやすい高圧の状態に圧縮して凝縮器へ吐出するために使用される装置である。
このようなスワッシュプレート式圧縮機の内部には、スワッシュプレート（Ｓｗａｓｈ  Ｐｌａｔｅ）の回転によって往復運動しながら圧縮機の圧縮室内の冷媒を圧縮するピストンが備えられている。
このとき、スワッシュプレートは、駆動軸によって傾いた状態で回転し、摺動面がピストンのシューに接しており、スワッシュプレートの回転時にピストンがシリンダーのボア内で往復運動を行うように構成される。
したがって、スワッシュプレートは、耐摩耗性などの機械的性質の他にも、シューと摩擦する摺動面の潤滑性も重要な設計要素である。
このようなスワッシュプレートに適用される材質としては、大きく過共晶アルミニウム合金、銅合金、鋳鉄材などの３つの種類がある。
【０００３】
まず、固定型エアコンコンプレッサーに適用される過共晶アルミニウム−シリコン合金の場合には、連続鋳造工程の速い冷却速度を用いてシリコン粒子を微細化した後、鍛造によって製造される。この際、表面の潤滑性を高めるために、自己潤滑性錫（Ｓｎ）コーティングが適用される。
参考までに、自己潤滑性コーティングとは、摩擦材を適用しなくても、摩擦抵抗が低減する材料を用いてコートする技術をいう。
しかし、前記過共晶アルミニウム−シリコン合金の場合、シリコン粒子のサイズ調節が困難で、一般的な重力鋳造や砂型鋳造の代わりに連続鋳造及び鍛造工程を経るため、一般なアルミニウム製品に比べて価格が高い方である。また、銅合金や鋳鉄材に比べて耐焼付き性（Ｓｅｉｚｕｒｅ  ｓｔｒｅｓｓ）が半分のレベルに及ばないため、面圧が高く駆動環境が過酷な可変型エアコンコンプレッサーには適用し難い状況である。
【０００４】
次に、可変型エアコンコンプレッサーに適用されるスワッシュプレートの材料としては、銅合金と鋳鉄材がある。
この両方の材質はいずれも、優れた機械的性質、耐摩耗性及び耐焼付き性を持っており、現在、ほぼ全ての可変型エアコンコンプレッサーに適用されている状況である。
しかし、銅合金の場合、既存の鋳鉄材やアルミニウム鍛造材に比べて価格が高い欠点を持っており、鋳鉄材の場合には、駆動環境上の摺動面に相手材たるシューと同種の材質で構成され、同種焼付きの問題を抱えており、境界面を構成する特殊樹脂コーティングが必ず必要な状況である。前述したような状況を考慮するとき、既存の過共晶アルミニウム−シリコン合金よりも工程の自由度が高く、価格は安いが、銅合金や鋳鉄材に比べて同等レベル以上の耐摩耗性及び耐焼付き性を有する新しいアルミニウム合金が適用されたスワッシュプレートの開発が至急求められる状況である。
【先行技術文献】
【特許文献】
【０００５】
【特許文献１】韓国公開特許第１０−２００５−００７６２５１号公報
【発明の概要】
【発明が解決しようとする課題】
【０００６】
本発明は、前述した問題点を解決するためになされたものであって、その目的は、軽量でありながらも、既存の銅合金に比べて同等レベル以上の高強度及び耐摩耗性を有するアルミニウム合金で製造されたスワッシュプレート及びその製造方法を提供することにある。
【課題を解決するための手段】
【０００７】
本発明に係るスワッシュプレートは、重量％で、銅（Ｃｕ）３４．５〜４３．０％及びシリコン（Ｓｉ）０．５〜２．８％を含有し、残部がアルミニウム（Ａｌ）及びその他の不可避不純物からなることを特徴とする。
【０００８】
前記スワッシュプレートは、側面の外周面に沿って中心方向に複数のコアピンホールが設けられることを特徴とする。
【０００９】
前記コアピンホールは、その直径が前記スワッシュプレートの厚さの１／２以下であることを特徴とする。
【００１０】
前記スワッシュプレートは、Ａｌ２Ｃｕ初晶相及びＡｌ−Ａｌ２Ｃｕラメラ（ｌａｍｅｌｌａ）組織が形成されたことを特徴とする。
【００１１】
前記スワッシュプレートは、前記Ａｌ２Ｃｕ初晶相の相分率が１０〜５０ｖｏｌ％であり、弾性係数が１２０ＧＰａ以上であることを特徴とする。
【００１２】
前記スワッシュプレートは、引張強度が４００ＭＰａ以上でありながら、（数１）で定義される鋳造性評価因子（Ｃ）が２．０以上であることを特徴とする。
（数１）
鋳造性評価因子（Ｃ）＝液相線温度（Ｋ）／｛液相線温度（Ｋ）−（熱量（Ｑ）×組成（Ｆ））｝  −−−−−−−−−−−−−−−  （１）
【００１３】
また、本発明に係るスワッシュプレートの製造方法は、重量％で、銅（Ｃｕ）３４．５〜４３．０％及びシリコン（Ｓｉ）０．５〜２．８％を含有し、残部がアルミニウム（Ａｌ）及びその他の不可避不純物からなるアルミニウム合金溶鋼を設ける準備過程と、複数のコアピンが締結された金型を用いて前記アルミニウム合金溶鋼を鋳造してスワッシュプレートを形成させる鋳造過程と、前記金型から前記コアピンを除去し、前記金型から前記スワッシュプレートを分離させる仕上げ過程とを含むことを特徴とする。
【００１４】
前記鋳造過程は、重力鋳造または遠心鋳造方式で前記スワッシュプレートを鋳造することを特徴とする。
【００１５】
前記鋳造過程は５９５〜６２５℃の温度で鋳造することが好ましく、前記コアピンの厚さは前記スワッシュプレートの厚さの１／２以下であることを特徴とする。
【００１６】
前記スワッシュプレートは、前記Ａｌ２Ｃｕ初晶相の相分率が１０〜５０ｖｏｌ％であり、弾性係数が１２０ＧＰａ以上であることを特徴とする。
【００１７】
前記スワッシュプレートは、引張強度が４００ＭＰａ以上でありながら、（数１）で定義される鋳造性評価因子（Ｃ）が２．０以上であることを特徴とする。
（数１）
鋳造性評価因子（Ｃ）＝液相線温度（Ｋ）／｛液相線温度（Ｋ）−（熱量（Ｑ）×組成（Ｆ））｝  −−−−−−−−−−−−−−−  （１）
【発明の効果】
【００１８】
本発明によれば、アルミニウムに過量の銅（Ｃｕ）及びシリコン（Ｓｉ）などを添加して初晶相（Ａｌ２Ｃｕ）とラメラ（ｌａｍｅｌｌａ）組織を形成することにより、従来の銅合金に比べて同等以上の優れた引張強度及び弾性を確保することができる効果がある。
また、本発明によれば、鋳造の際にコアピンを用いて肉盛りを除去することにより軽量化を図ることができる効果がある。
【図面の簡単な説明】
【００１９】
【図１】本発明の一実施例に係るスワッシュプレートを示す図である。
【図２】本発明の一実施例に係るスワッシュプレートの微細組織を示す図である。
【図３】銅（Ｃｕ）の含量が４３．０重量％を超えるアルミニウム合金の微細組織中のＡｌ２Ｃｕ初晶相の群集及び粗大化を示す図である。
【図４】銅（Ｃｕ）の含量に応じた弾性係数の変化を示すグラフである。
【図５】銅（Ｃｕ）の含量に応じたＡｌ２Ｃｕ初晶相の分率を示すグラフである。
【図６】シリコン（Ｓｉ）の含量に応じた引張強度の変化を示すグラフである。
【図７】銅（Ｃｕ）の含量に応じた鋳造性評価因子（Ｃ）を示すグラフである。
【発明を実施するための形態】
【００２０】
以下、添付図面を参照して本発明の好適な実施例を詳細に説明する。本発明の一実施例に係るスワッシュプレートは、アルミニウム（Ａｌ）を主成分とし、ここに銅（Ｃｕ）３４．５〜４３．０重量％、シリコン（Ｓｉ）０．５〜２．８重量％、及びその他の不可避不純物を含んで構成される。
本発明のアルミニウム合金と従来のスワッシュプレートとして使用された過共晶アルミニウム合金との差異点は、銅が３４．５重量％以上含有されるのに対し、シリコンの含有量は０．５〜２．８重量％であって、シリコン含有量が１２．６重量％以上の従来の過共晶アルミニウム合金に比べて著しく減少したことである。
このため、スワッシュプレートに要求される耐摩耗性及び高強度性能を同時に満足することができる。
より詳細には、本発明のスワッシュプレートに含まれる銅の含量は３４．５〜４３．０重量％に限定することが好ましい。
その理由は、銅が３４．５重量％以下で含有される場合には、１２０ＧＰａ以上の弾性係数を確保できず、銅が４３．０重量％超過で含有される場合には、金属間化合物たるＡｌ２Ｃｕ初晶相が微細組織上に５０％以上形成されて金属間化合物特性の素材となり、脆性及び加工性の問題を誘発してスワッシュプレートに使用することができないからである。
【００２１】
一方、シリコンは、過量の銅を含有するアルミニウム合金で強度補強の目的から添加されるものである。シリコンの含量が０．５〜２．８重量％を満足する場合には、４００〜５５０ＭＰａの引張強度を確保することができ、シリコンが０．５重量％未満で添加されるか或いは２．８重量％超過で添加される場合には、引張強度が４００ＭＰａ以下であって高強度を確保することができない。
したがって、シリコンは０．５〜２．８重量％で添加されることが好ましい。
図１は本発明の一実施例に係るスワッシュプレートを示す図である。
図１に示すように、本発明の一実施例に係るスワッシュプレートは、その側面に外周面に沿って中心方向に複数のコアピンホールが設けられる。
このとき、コアピンホールの直径はスワッシュプレートの厚さの１／２以下にすることが好ましいが、その理由は、軽量化のために設けられるコアピンホールの直径がスワッシュプレートの厚さの１／２を超える場合、構造的安定性を確保することができないからである。複数のコアピンホールは、スワッシュプレートの側面に中心方向に放射状に配置されるが、その個数は最大３６個（隣接するコアピンホール同士が形成する角度は１０°）である。
すなわち、コアピンホールは、その個数が２〜３６個であるが、その直径はスワッシュプレートの厚さの１／２以下であり、隣接するコアピンホール同士が形成する角度は１０〜１８０°を満足するように設けられる。
【００２２】
図２は本発明の一実施例に係るスワッシュプレートの微細組織を示す図、図３は銅（Ｃｕ）の含量が４３．０重量％を超えるアルミニウム合金の微細組織中のＡｌ２Ｃｕ初晶相の群集及び粗大化を示す図である。
図２及び図３に示すように、本発明の一実施例に係るスワッシュプレートは、重量％で、銅３４．５〜４３．０％、シリコン０．５〜２．８％を満足する場合、Ａｌ２Ｃｕ初晶相が１０〜５０ｖｏｌ％の相分率を持つように均一に形成されるため、優れた弾性係数及び引張強度が確保できる一方、銅が４３．０重量％を超過して過剰に添加された場合、群集及び粗大化現象が生じて材料の脆性が発生し、加工性（ツール損傷）が低下する。
一方、本発明の一実施例に係るスワッシュプレートの製造方法は、アルミニウム合金溶鋼を設ける準備過程、スワッシュプレートを形成させる鋳造過程、及び金型からスワッシュプレートを分離させる仕上げ過程を含む。
準備過程で使用されるアルミニウム合金溶鋼は、重量％で、銅（Ｃｕ）３４．５〜４３．０％及びシリコン（Ｓｉ）０．５〜２．８％を含有し、残部がアルミニウム（Ａｌ）及びその他の不可避不純物からなることが好ましい。
【００２３】
【表１】
0006795893.tif 000002
表１は様々な実施例と比較例について、銅の含量に応じたＡｌ２Ｃｕ初晶相の相分率及び弾性係数を示す表であり、図４は銅（Ｃｕ）の含量に応じた弾性係数の変化を示すグラフ、図５は銅（Ｃｕ）の含量に応じたＡｌ２Ｃｕ初晶相の相分率を示すグラフである。
表１、図４及び図５に示すように、銅の含量が３４．５重量％未満である場合、Ａｌ２Ｃｕ初晶相の相分率が減少することにより、弾性係数が要求される１２０ＧＰａ未満の弾性係数値を満足せず、銅の含量が４３重量％を超える場合、Ａｌ２Ｃｕ初晶相の相分率が５０％を超えることにより、群集及び粗大化現象を誘発して脆性が生じ、加工性が低下するため、銅の含量は３４．５〜４３重量％に制限する。
【００２４】
【表２】
0006795893.tif 000003
表２は様々な実施例と比較例について、シリコン含量に応じた引張強度の変化を示す表であり、図６はシリコン（Ｓｉ）の含量に応じた引張強度の変化を示すグラフである。
表２及び図６に示すように、シリコンの含量が０．５〜２．８重量％を満足する場合、引張強度が４００ＭＰａ以上であって優れた強度を確保することができる一方、シリコンの含量が０．５重量％未満または２．８重量％超過である場合、引張強度が急激に低下して４００ＭＰａ未満に減少するため、シリコンの含量は０．５〜２．８重量％に制限することが好ましい。
【００２５】
前述のように、準備過程でアルミニウム合金溶鋼が設けられると、鋳造過程でスワッシュプレートを鋳造して形成させるが、本発明の一実施例に係る鋳造過程は、重力鋳造または遠心鋳造方式で行うことが好ましく、この他にも砂型鋳造方式で行うことができる。
すなわち、本発明のスワッシュプレートの製造方法に使用されるアルミニウム合金溶鋼は、既存の過共晶アルミニウム合金などに比べて５５０〜５７５℃の低い液相線温度を持つため、冷却速度の低下による微細組織の粗大化現象が殆ど発生しないので、重力鋳造または高圧鋳造方式の両方が使用可能である。
一方、本発明において、鋳造過程は５９５〜６２５℃の温度で行うことが好ましい。
その理由は、前述したように、本発明に使用されるアルミニウム合金溶鋼の液相線温度は最大５７５℃であって、溶鋼の流動性を確保するためには液相線の温度に比べて少なくとも２０℃以上高い、すなわち最小５９５℃の温度で鋳造することが好ましいからである。
また、鋳造温度が液相線の温度に比べて５０℃を超える場合、生成されるＡｌ２Ｃｕ初晶相の大きさが粗大になり、水素ガスによる気孔発生により製品の高強度及び耐磨耗特性が低下するため、鋳造温度を５９５〜６２５℃に限定することが好ましい。
【００２６】
【表３】
0006795893.tif 000004
表３は様々な実施例と比較例について鋳造性評価因子を計算して示す表であり、図７は銅（Ｃｕ）の含量に応じた鋳造性評価因子（Ｃ）を示すグラフである。
鋳造性評価因子（Ｃ）は次の（数１）に基づいて計算した。
（数１）
鋳造性評価因子（Ｃ）＝液相線温度（Ｋ）／｛液相線温度（Ｋ）−（熱量（Ｑ）×組成（Ｆ））｝  −−−−−−−−−−−−−−−  （１）
表３及び図７に示すように、本発明の実施例によれば、鋳造性評価因子が２．０以上と優れた値でありながら、生成されるＡｌ２Ｃｕ初晶相の群集及び粗大化現象の発生を防止することにより、優れた高強度及び耐摩耗特性を確保するとともに優れた加工性を持つようにすることができる効果がある。
【００２７】
以上、本発明に関する好ましい実施例を説明したが、本発明は前記実施形態に限定されるものではなく、本発明の属する技術分野を逸脱しない範囲での全ての変更が含まれる。
【図１】
0006795893.tif 000005
【図２】
0006795893.tif 000006
【図３】
0006795893.tif 000007
【図４】
0006795893.tif 000008
【図５】
0006795893.tif 000009
【図６】
0006795893.tif 000010
【図７】
0006795893.tif 000011